(57)【要約】【課題】成形天井の端縁の被覆処理において接着剤非透過性の紙を用いることなく、基材を表皮材からはがしやすくする車両用成形天井の製造方法を提供する。【解決手段】車両用成形天井２０の端縁の被覆処理において、基材１と表皮材７との間には、成形後も該基材１と表皮材７とをはがれ易くする剥離層１０が予め介在されることで、基材１の端材のみを剥離層１０にて表皮材７からはがす構成とされており、剥離層１０は、サーマルボンド不織布１１と、サーマルボンド不織布１１の上に熱可塑性合成繊維の繊維ウェブとが積層され、繊維ウェブを交絡させてニードルパンチ不織布１２とすると共に、サーマルボンド不織布１１とニードルパンチ不織布１２との間が繊維間結合された２層構造の不織布層とされており、サーマルボンド不織布１１が、基材１側に積層され、ニードルパンチ不織布１２が表皮材７側に積層されている。【選択図】図１
2014031073.tif 000002
【特許請求の範囲】
【請求項１】
成形面が所要曲面に形成された成形型に基材を表皮材とともにセットして加熱・加圧し該基材と表皮材とを接着させることにより成形天井を成形した後、該成形天井の裏側から基材に切り込みを入れて該基材の端材のみを表皮材からはがし、接着剤を該表皮材の端材をはがした部分に塗布し該表皮材を該基材の端縁に巻き込んで接着することで該端縁を該表皮材によって被覆する車両用成形天井の製造方法であって、
前記基材と表皮材との間には、成形後も該基材と表皮材とをはがれ易くする剥離層が予め介在されることで、前記基材の端材のみを前記剥離層にて表皮材からはがす構成とされており、
前記剥離層は、サーマルボンド法によって形成された熱可塑性合成繊維からなるサーマルボンド不織布と、該サーマルボンド不織布の上に熱可塑性合成繊維の繊維ウェブとが積層され、該繊維ウェブを交絡させて第２不織布とすると共に、前記サーマルボンド不織布と第２不織布との間が繊維間結合された２層構造の不織布層とされており、前記サーマルボンド不織布が、前記基材側に積層され、前記第２不織布が前記表皮材側に積層されていることを特徴とする車両用成形天井の製造方法。
【請求項２】
請求項１に記載の車両用成形天井の製造方法であって、
前記剥離層は、ニードルパンチ法によって前記繊維ウェブを交絡させて第２不織布とすると共に、前記サーマルボンド不織布と第２不織布との間が繊維間結合されていることを特徴とする車両用成形天井の製造方法。
【請求項３】
請求項１または請求項２に記載の車両用成形天井の製造方法であって、
前記サーマルボンド不織布は、相対的に前記第２不織布より目付が小さく構成されていることを特徴とする車両用成形天井の製造方法。
【請求項４】
請求項１から請求項３のいずれかに記載の車両用成形天井の製造方法であって、
表皮材の裏面に前記剥離層が予め貼付されていることを特徴とする車両用成形天井の製造方法。
【発明の詳細な説明】
【技術分野】
【０００１】
本発明は、車両用成形天井の製造方法に関する。
【背景技術】
【０００２】
車両用成形天井は、一般に、成形面が所要曲面に形成された成形型に、繊維系，段ボール系，ウレタン系，発泡オレフィン系等の基材を、ファブリック，クロス，ニット等と称される布帛からなる表皮材とともにセットして加熱・加圧することにより製造される。
ここで成形天井は、例えばサンルーフ用の開口部が形成される場合がある。サンルーフ用の開口部によって生じた基材の端縁は、表皮材を巻き込むことにより端縁が室内側に直接露呈しないように被覆される。成形天井の端縁の被覆処理は、まず成形天井の裏側から基材に切り込みを入れて基材の端材のみを表皮材からはがす。その上で、基材の端材が表皮材からはがされた部分に接着剤を塗布し表皮材を基材の端縁に巻き込んで接着する。成形天井の端縁の被覆処理は、成形天井の周縁部についても同様の被覆処理がなされる（例えば、特許文献１）。ところが特許文献１の製造方法では、基材を成形するための第１のプレス工程と、表皮材を被着するための第２のプレス工程とを要するので、工程数が増すという問題点があった。
【０００３】
そこで、特許文献２には、基材と表皮材の間に綿状のポリエステル樹脂製の不織布を剥離剤層として用い、剥離剤層内部まで切込み、切断面を形成し、切断面から端部側上部を剥離面から剥離し、表皮材を有する端部側下部を切断面に沿って折り曲げ、成形天井の端縁の被覆処理を行う技術が開示されている。ところが、単に不織布を剥離剤層に用いたのみでは、基材と表皮材の間の接着剤が容易に剥離剤層に染み出してしまい、剥離剤層に接着剤が浸透した状態で硬化してしまう。そのため、基材と表皮材の接着力が必要以上に強くなり基材の端材のみを剥離剤層にて表皮材からはがすことが困難となることも少なくない。また、剥離剤層に染み出した接着剤は、均一に浸透してないため、成形天井の成形面が凹凸状に波打つように成形されてしまい外観品質を損ねるおそれがある。
【０００４】
そのため、特許文献３には、基材と表皮材の間において、不織布層に接着剤非透過性の紙が貼着してなる剥離層を介在させる技術が記載されている。剥離層は、接着剤非透過性の紙の片面にＰＥＴ樹脂繊維を積層しスパンレース法（ウォーターニードル）によってＰＥＴ樹脂繊維を交絡すると共に、接着剤非透過性の紙とＰＥＴ樹脂繊維を繊維間結合してなる。スパンレース法は、繊維の面に対し多数のノズルからジェット水流を断続的に噴射させることで繊維の交絡を行う方法である。
特許文献３に開示された技術を用いれば、接着剤非透過性の紙が基材と表皮材の間に介在するため接着剤が表皮材に染み出すのを抑制する。そのため、成形天井の端縁の被覆処理は、基材の端材のみを表皮材からはがした後に硬化した接着剤を除去する必要も無いし、成形天井の成形面が凹凸状に波打つように成形されることも抑制される。
【先行技術文献】
【特許文献】
【０００５】
【特許文献１】特開平１１−０４２６６１号公報
【特許文献２】特開２００３−２３６９６０号公報
【特許文献３】特許４８２０５９９号公報
【発明の概要】
【発明が解決しようとする課題】
【０００６】
しかしながら、スパンレース法で交絡された不織布は、水流の送り方向と送り方向に直交する方向の伸びの差が大きい。すなわち、不織布の伸びは、水流の送り方向の伸びが、送り方向に直交する方向の伸びに比べて小さい。不織布の伸びの差は、目付が大きくなればより顕著に表れる。そのため、成形天井の端縁の被覆処理は、不織布の伸びの方向性を考慮する必要がある。また、上述の剥離層は、スパンレース法（ウォーターニードル）の加工の際、接着剤非透過性の紙から細かい紙の塵が飛散するため、紙の塵の飛散を防ぎながら加工をする必要があるといった煩わしさがあった。以上より接着剤非透過性の紙に替わる剥離層が望まれている。
【０００７】
本発明は、このような点に鑑みて創案されたものであり、本発明が解決しようとする課題は、成形天井の端縁の被覆処理において接着剤非透過性の紙を用いることなく、基材を表皮材からはがしやすくする車両用成形天井の製造方法を提供することにある。
【課題を解決するための手段】
【０００８】
上記課題を解決するために、本発明の車両用成形天井の製造方法は次の手段をとる。
先ず、第１の発明は、成形面が所要曲面に形成された成形型に基材を表皮材とともにセットして加熱・加圧し該基材と表皮材とを接着させることにより成形天井を成形した後、該成形天井の裏側から基材に切り込みを入れて該基材の端材のみを表皮材からはがし、接着剤を該表皮材の端材をはがした部分に塗布し該表皮材を該基材の端縁に巻き込んで接着することで該端縁を該表皮材によって被覆する車両用成形天井の製造方法であって、前記基材と表皮材との間には、成形後も該基材と表皮材とをはがれ易くする剥離層が予め介在されることで、前記基材の端材のみを前記剥離層にて表皮材からはがす構成とされており、前記剥離層は、サーマルボンド法によって形成された熱可塑性合成繊維からなるサーマルボンド不織布と、該サーマルボンド不織布の上に熱可塑性合成繊維の繊維ウェブとが積層され、該繊維ウェブを交絡させて第２不織布とすると共に、前記サーマルボンド不織布と第２不織布との間が繊維間結合された２層構造の不織布層とされており、前記サーマルボンド不織布が、前記基材側に積層され、前記第２不織布が前記表皮材側に積層されていることを特徴とする。
【０００９】
この第１の発明によれば、サーマルボンド不織布は、短繊維で形成された繊維ウェブを熱ロール間に通して熱圧着して、繊維同士を部分的に溶着させることで繊維を結合して形成される。そのためサーマルボンド不織布は、繊維同士が溶着された溶着部分と、繊維状態を維持した繊維部分とが混在している。そのため、サーマルボンド不織布の溶着部分は、成形天井の成形時における接着剤に対し、壁となって表皮材側に染み出すのを抑制する。一方、サーマルボンド不織布の繊維部分は、基材の端材を表皮材からはがす力で繊維部分が引張られて分離することでサーマルボンド不織布の層間剥離が生じる。そのため、基材の端材のみを表皮材からはがしやすくすることができる。以上より、成形天井の端縁の被覆処理は、基材と表皮の剥離に接着剤非透過性の紙を用いなくても、基材を表皮材からはがした後に硬化した接着剤を除去する必要が無く、成形天井の成形面が凹凸状に波打つように成形されない。すなわち、成形天井の端縁の被覆処理において接着剤非透過性の紙を用いることなく、基材を表皮材からはがしやすくする車両用成形天井の製造方法を提供することができる。
【００１０】
次に、第２の発明は、第１の発明の車両用成形天井の製造方法において、前記剥離層は、ニードルパンチ法によって前記繊維ウェブを交絡させて第２不織布とすると共に、前記サーマルボンド不織布と第２不織布との間が繊維間結合されていることを特徴とする。
【００１１】
この第２の発明によれば、剥離層は、サーマルボンド不織布の上に熱可塑性合成繊維の繊維ウェブとが積層され、ニードルパンチ法によって繊維ウェブが交絡されて第２不織布とすると共に、サーマルボンド不織布と第２不織布との間が繊維間結合されている。ニードルパンチ法は、繊維ウェブを一定方向に送りながら繊維ウェブの厚み方向に対して高速で上下するニードル（針）を往復させることで繊維を交絡させる。ニードルパンチ法により交絡された第２不織布の層は、サーマルボンド不織布の層に比べ崇高性が高い。そのため、成形天井の成形時における接着剤は、サーマルボンド不織布を通過した場合でも崇高性の高い第２不織布の層に止まる。すなわち、接着剤が表皮材まで浸透するのをより一層抑制し、成形天井の成形面が凹凸状に波打つように成形されることを抑制し得る。また、第２不織布の層は、サーマルボンド不織布の層に比べ崇高性が高いことから吸音性能を発揮し得る。また、第２不織布の層は、繊維間剥離しにくい性質を有する。そのため、基材の端材のみを表皮材からはがす際、第２不織布の層より優先してサーマルボンド不織布の層間剥離が促進され、基材の端材のみを表皮材からはがしやすくすることができる。また、このニードルパンチにより交絡された第２不織布は、送り方向と送り方向に直交する方向の伸びの差が少ない。そのため、表皮材の巻き込み作業において不織布の伸びの方向性を考慮することが軽減される。
【００１２】
次に、第３の発明は、第１の発明または第２の発明の車両用成形天井の製造方法において、前記サーマルボンド不織布は、相対的に前記第２不織布より目付が小さく構成されていることを特徴とする。
【００１３】
この第３の発明によれば、サーマルボンド不織布は、基材の端材のみを表皮材からはがすために構成されるため、第２不織布の目付より小さいことが好適である。
【００１４】
次に、第４の発明は、第１の発明から第３の発明のいずれかの車両用成形天井の製造方法において、表皮材の裏面に前記剥離層が予め貼付されていることを特徴とする。
【００１５】
この第４の発明によれば、表皮材の裏面に剥離層が予め貼付されていることにより、車両用成形天井の生産性をより一層向上し得る。
【発明の効果】
【００１６】
本発明は上記各発明の手段をとることにより、成形天井の端縁の被覆処理において接着剤非透過性の紙を用いることなく、基材を表皮材からはがしやすくする車両用成形天井の製造方法を提供することができる。
【図面の簡単な説明】
【００１７】
【図１】車両用成形天井の基材と表皮材の縦断面図である。
【図２】車両用成形天井の表皮材を製造するフレームラミネート工法の概略図である。
【図３】車両用成形天井の剥離層の製造のうちサーマルボンド不織布の上に繊維ウェブを積層した状態を示した拡大縦断面図である。
【図４】車両用成形天井の剥離層の製造のうちサーマルボンド不織布と繊維ウェブをニードルパンチ法によって成形する状態を示した拡大縦断面図である。
【図５】車両用成形天井の剥離層の拡大縦断面図である。
【図６】車両用成形天井の製造方法を示す成形型の縦断面図である。
【図７】車両用成形天井の斜視図である。
【図８】車両用成形天井の要部に切り込みを入れたときの縦断面図である。
【図９】車両用成形天井の要部の端材をはがしたときの縦断面図である。
【図１０】車両用成形天井の要部の縦断面図である。
【発明を実施するための形態】
【００１８】
以下に、本発明を実施するための実施形態１について、図１〜図１０を用いて説明する。
車両には屋根として鋼板製のルーフパネルが構成されておりルーフパネルの車室内側に車両用成形天井２０が装着される。
車両用成形天井２０は、図１に図示されるように基材１と剥離層１０と表皮材７とが積層されて熱プレスによって加熱及び加圧成形されて一体化される。
＜基材１について＞
【００１９】
基材１は、車両用成形天井２０の形状保持、剛性確保、車室内の吸音、断熱等を担う部位である。
基材１は、概略、芯材２の両面に熱硬化性接着剤を塗布した繊維補強材３，４を積層するとともに、その裏面に非通気性フィルム５を介在させ熱可塑性合成繊維不織布からなる裏材６を積層してなる。
【００２０】
芯材２は、形状保持と剛性確保のために設けられており、車室内の吸音、断熱を有する態様も採り得る。芯材２は、繊維系，段ボール系，ウレタン系，発泡オレフィン系等、種々適用できる。なお、本実施形態１においては芯材２にウレタン樹脂発泡体からなる半硬質層のウレタンフォームが選択される。
【００２１】
繊維補強材３，４は、図１に図示されるように車両用成形天井２０全体の形状保持と剛性確保のために設けられる。繊維補強材３，４は、図１に図示されるように芯材２の車室内側及びルーフパネル側の両面に積層される。芯材２に対しルーフパネル側に積層されるのが繊維補強材４であり、芯材２に対し車室内側に積層されるのが繊維補強材３である。
図１に図示されるように繊維補強材３，４は、無機繊維であるガラス繊維を適宜の長さ（例えば５０ｍｍ〜１００ｍｍ長）に切断したチョップドストランドを適宜バインダーで固めることによりシート状に成形されている。なお、ここで使用するガラス繊維は上記のようにチョップドストランドを固結したもののほか、ガラス繊維を切断することなくバインダーで固めたもの（コンテイニアスマツト）或いはガラス繊維不織布、ガラス繊維紙、ガラス繊維織布でもよい。また、実施形態における目付量は、要求される強度、その他の種々の条件に適合する様に目付量を選択し得る。繊維補強材は、チョップドストランド等の無機繊維や、有機繊維であるジュート(黄麻)、ケナフ(洋麻)、ラミー、ヘンプ(麻)、サイザル麻、竹等の天然繊維等を適宜選択して、アクリル等のバインダー又はニードル加工によってシート状、マット状にしたものでもよい。
なお、本実施形態１においては繊維補強材３，４にガラス繊維マットが選択される。
【００２２】
接着剤は、イソシアネート樹脂からなる熱硬化性樹脂である。上記芯材２が半硬質層のウレタンフォームが適用されるため、このウレタンフォームとなじみやすいという観点からイソシアネート樹脂が選択されるのが好ましい。なお、接着剤は、イソシアネート樹脂に限られず芯材２と繊維補強材３，４の関係において適宜選択される。熱硬化性樹脂は、スプレー、ロールコーター等によってシート状のガラス繊維マットの表面に塗布される。塗布量は、要求される強度その他の種々の条件に適合する量とされる。なお、熱硬化性樹脂を含浸させた繊維補強剤を用いても良い。
【００２３】
以上より実施形態１における基材１は、図１に示すように半硬質ウレタンフォームからなる芯材２の両面に熱硬化性接着剤を塗布してガラス繊維マットからなる繊維補強材３，４を積層するとともに、その裏面に非通気性フィルム５を介在させＰＥＴ樹脂繊維不織布からなる裏材６を積層してなるものを選択した。
【００２４】
＜表皮材７について＞
表皮材７は、車両用成形天井２０の意匠面を担う部位である。表皮材７は、表面層８、ウレタンフォームシート９が積層されてなる。表面層８は、ファブリック，クロス，ニット等の布帛や、織布、不織布、起毛布等の布部材、合成皮革、人工皮革、本革等、種々適用できる。ウレタンフォームシート９は、車両用成形天井２０に柔らかい触感を得るためにウレタン樹脂発泡体からなる軟質層を適用して積層される。なお、ウレタンフォームシート９が積層されない態様もある。
【００２５】
＜剥離層１０について＞
剥離層１０は、後述する車両用成形天井２０の端縁の被覆処理において基材１を表皮材７からはがしやすくし、基材１を表皮材７からはがした後に硬化した熱硬化性接着剤を除去する必要が無く、車両用成形天井２０の成形面が凹凸状に波打つように成形されないために構成されるものである。
剥離層１０は、図３〜５に拡大して示したように、サーマルボンド法によって形成された熱可塑性合成繊維からなるサーマルボンド不織布１１と、サーマルボンド不織布１１の上に熱可塑性合成繊維の繊維ウェブ１２ａとが積層され、ニードルパンチ法によって繊維ウェブ１２ａを交絡させてニードルパンチ不織布１２（第２不織布）とすると共に、サーマルボンド不織布１１とニードルパンチ不織布１２との間が繊維間結合された２層構造からなるものである。
【００２６】
サーマルボンド不織布１１は、図３〜５に図示されるように熱可塑性合成繊維をサーマルボンド法によって形成されたものである。サーマルボンド法は、熱可塑性合成繊維の短繊維（１５ｍｍ〜１００ｍｍ）で形成された繊維ウェブを熱ロール間に通して熱圧着して、繊維同士を部分的に溶着させることで繊維を結合して形成する方法である。
熱可塑性合成繊維は、ポリアミド系、ポリエステル系、ポリアクリルニトリル系の各種合成繊維が適用できる。なお、本実施形態１におけるサーマルボンド不織布１１の熱可塑性繊維は、ポリエチレンテレフタレートを選択している。
サーマルボンド不織布１１に用いる繊維ウェブの熱可塑性合成樹脂繊維は、１５ｍｍ〜１００ｍｍの繊維長にカットされている。熱可塑性合成樹脂繊維が１５ｍｍ未満であると繊維同士の絡み合いが少なくなってしまう。一方、熱可塑性合成樹脂繊維が１００ｍｍより長くした場合、混綿が難しくなり単位面積に対して熱可塑性合成繊維が均等に混ぜ合わせることが困難となって均一な繊維マットが形成しにくくなる。
サーマルボンド不織布１１に用いる繊維ウェブは、クロスレイヤー、エアレイ等に代表される乾式法、または抄紙法に代表される湿式法のいずれの製法を選択しても形成できる。
乾式法（クロスレイヤー）は、熱可塑性合成樹脂繊維を１５ｍｍ〜１００ｍｍの繊維長にカットした上で開繊機でよく混ぜ合わせ（混綿）カード機で積層し所定目付けの繊維ウェブとする。
乾式法（エアレイ）は、熱可塑性合成樹脂繊維を１５ｍｍ〜１００ｍｍの繊維長にカットした上でエアレイと呼ばれる空気流でよく混ぜ合わせ（混綿）たものを積層し所定目付けの繊維ウェブとする。
湿式法は、熱可塑性合成樹脂繊維を１５ｍｍ〜１００ｍｍの繊維長にカットした上で水中に分散し網状のネット等ですき上げてフリースを形成し、加熱機で乾燥して繊維ウェブとする。
乾式法、湿式法のいずれかにおいて形成された繊維ウェブは、上述のように熱ロール間に通して熱圧着して、繊維同士を部分的に溶着させることで繊維を結合して繊維マットにする。そのためサーマルボンド不織布１１は、繊維同士が溶着された溶着部分と、繊維状態を維持した繊維部分とが混在している。
【００２７】
図３に図示されるように、上記サーマルボンド不織布１１の上に熱可塑性合成繊維の繊維ウェブ１２ａを積層する。
繊維ウェブ１２ａの熱可塑性合成繊維は、ポリアミド系、ポリエステル系、ポリアクリルニトリル系の各種合成繊維が適用できる。なお、本実施形態１における繊維ウェブ１２ａの熱可塑性繊維は、ポリエチレンテレフタレートを選択している。繊維ウェブ１２ａの熱可塑性合成樹脂繊維は、上記サーマルボンド不織布と同様の理由から１５ｍｍ〜１００ｍｍの繊維長にカットされている。繊維ウェブ１２ａは、上記と同様にクロスレイヤー、エアレイ等に代表される乾式法、または抄紙法に代表される湿式法のいずれかの製法を選択して形成する。
図４、５に図示されるように、剥離層１０は、ニードルパンチ法によって繊維ウェブ１２ａを交絡させてニードルパンチ不織布１２とすると共に、サーマルボンド不織布１１とニードルパンチ不織布１２との間を繊維間結合して２層構造の不織布層に形成される。詳しくは、ニードルパンチ法は、サーマルボンド不織布１１の上に繊維ウェブ１２ａを積層した積層体を一定方向に送りながらサーマルボンド不織布１１と繊維ウェブ１２ａの厚み方向に対して高速で上下するニードル２２（針）を往復させることで繊維ウェブ１２ａを交絡させてニードルパンチ不織布１２とすると共に、サーマルボンド不織布１１とニードルパンチ不織布１２との間を繊維間結合して２層構造の不織布層に形成する。図４に図示されているようにニードル２２（針）は、サーマルボンド不織布１１側から往復させるニードル２２（針）と、繊維ウェブ１２ａ側から往復させるニードル２２（針）を有している。これにより剥離層１０は、積層体の両面からニードル２２（針）を往復させ形成する。この他に、ニードル２２（針）は、サーマルボンド不織布１１側からのみ往復させる態様や繊維ウェブ１２ａ側からのみ往復させる態様など種々適用できる。
【００２８】
ここで、剥離層１０のサーマルボンド不織布１１の目付は、１０ｇ／ｍ2〜５０ｇ／ｍ2である。サーマルボンド不織布１１の目付が１０ｇ／ｍ2未満であると、熱硬化性接着剤が表面層８側に染み出しやすくなってしまう。サーマルボンド不織布１１の目付が５０ｇ／ｍ2より大きいと、基材１を表皮材７からはがす際にサーマルボンド不織布１１が層間剥離しにくくなってしまう。サーマルボンド不織布１１の目付は、より好ましくは、１５ｇ／ｍ2〜３５ｇ／ｍ2の範囲である。
【００２９】
これに対し、ニードルパンチ不織布１２の目付は、７０ｇ／ｍ2〜１５０ｇ／ｍ2である。ニードルパンチ不織布１２の目付が７０ｇ／ｍ2未満であると、熱硬化性接着剤が表面層８側に染み出した場合にニードルパンチ不織布１２で止めることができず、車両用成形天井２０の成形面が凹凸状に波打つように成形されるおそれがある。
ニードルパンチ不織布１２の目付が１５０ｇ／ｍ2より大きいと車両用成形天井２０の重量が増加してしまい好ましくない。ニードルパンチ不織布１２の目付は、より好ましくは、８０ｇ／ｍ2〜１３０ｇ／ｍ2の範囲である。
【００３０】
よって、剥離層１０の総目付は、８０ｇ／ｍ2〜２００ｇ／ｍ2となる。
【００３１】
＜表皮材７及び剥離層１０の成形について＞
実施形態１における表皮材７及び剥離層１０は、ファブリック等の布帛からなる表面層８、ウレタンフォームシート９、剥離層１０をフレームラミネート工法により製造されるものを選択した。
表皮材７及び剥離層１０は、図２に示したフレームラミネート工法により製造されるもので、同図において、８はロール状に巻回されたファブリック等の布帛からなる表面層、９はロール状に巻回されたウレタンフォームシート、１０はロール状に巻回された剥離層である。
このフレームラミネート工法では、ガスバーナ１３の火炎によりウレタンフォームシート９の一方の表面をあぶって溶融し、そこへ剥離層１０のニードルパンチ不織布１２側を重ね合わせてロール１４，１５間に通すとともに、ガスバーナ１６の火炎によりウレタンフォームシート９の他方の表面をあぶって溶融し布帛からなる表面層８を重ね合わせてロール１５，１７間に通すことにより、図１に示した断面構造の表皮材７及び剥離層１０をロール状に巻き取り製造する。
【００３２】
＜車両用成形天井２０の製造及び車両用成形天井２０の端縁の被覆処理について＞
そして、図６に示したように、成形面が所要曲面に形成された成形型１８，１９間に基材１を表皮材７及び剥離層１０とともにセットし加熱・加圧することにより、基材１と表皮材７との間に熱硬化性接着剤を溶融浸透させて基材１と表皮材７とを接着させる。このとき、剥離層１０は、サーマルボンド不織布１１が基材１側に積層され、ニードルパンチ不織布１２が表皮材７側に積層されている。サーマルボンド不織布１１はこの加熱・加圧時に熱硬化性接着剤がニードルパンチ不織布１２に浸透するのを抑制する。これによって、図７に示したような所要の立体曲面状の車両用成形天井２０となる。図７は車両用成形天井２０の基材１側からの斜視図であって、２０ａはサンルーフ用開口部を形成するために基材１側に僅かに盛り上がるように形成された丘状部、２０ｂ，２０ｃは下面（室内側）にサンバイザーを収容できるように基材１側に僅かに盛り上がるように形成された丘状部を示す。
【００３３】
次いで、図８に示したように車両用成形天井２０の丘状部２０ａに基材１側よりカッターナイフ２１により切り込みを入れ、基材１にサンルーフ等の必要な開口部を形成する。
そしてこの切り込みによって出来た端材１ａのみを図９に示したようにサーマルボンド不織布１１の層間剥離によって表皮材７からはがす。
詳しくは、熱硬化性接着剤は、サーマルボンド不織布１１によってニードルパンチ不織布１２側に浸透するのを抑制されている。また、ニードルパンチ不織布１２はサーマルボンド不織布１１に比べて崇高性が高い。そのため、ニードルパンチ不織布１２側に浸透した熱硬化性接着剤があっても、熱硬化性接着剤がニードルパンチ不織布１２内で止まっており、ウレタンフォームシート９まで浸透しない。また、サーマルボンド不織布１１は、基材１の端材１ａを表皮材７からはがす力でサーマルボンド不織布１１の繊維部分が引張られて分離することで層間剥離が生じることから分離し易い。また、サーマルボンド不織布１１が層間剥離しなくてもサーマルボンド不織布１１とニードルパンチ不織布１２の間で分離する。これにより、ウレタンフォームシート９が強く引っ張られて破れるようなことはなく、端材１ａのみを容易に離脱することができる。そして、このウレタンフォームシート９に接着剤を塗布し、表皮材７の端縁を図１０に示したように基材１の端縁に巻き込んで接着することにより、基材１の端縁を表皮材７によって被覆でき見栄えのよいものとなる。
【００３４】
なお、サーマルボンド不織布１１を設けたことによりウレタンフォームシート９に熱硬化性接着剤が染み出すおそれがなく、外観を美しく仕上げることができる。また、ニードルパンチ不織布１２を設けたことから該ニードルパンチ不織布１２が吸音層として機能し、この車両用成形天井２０は吸音性能も優れたものとなる。
なお、この実施例ではサンルーフ用開口部について説明したが、車両用成形天井２０の周縁部も同様の端縁処理をすることが可能である。
【００３５】
このように本実施形態にかかる車両用成形天井２０は以下のような作用効果を有する。
サーマルボンド不織布１１は、短繊維で形成された繊維ウェブを熱ロール間に通して熱圧着して、繊維同士を部分的に溶着させることで繊維を結合して形成される。そのためサーマルボンド不織布１１は、繊維同士が溶着された溶着部分と、繊維状態を維持した繊維部分とが混在している。そのため、サーマルボンド不織布１１の溶着部分は、車両用成形天井２０の成形時における接着剤に対し、壁となって表皮材７側に染み出すのを抑制する。一方、サーマルボンド不織布１１の繊維部分は、基材１の端材１ａを表皮材７からはがす力で繊維部分が引張られて分離することでサーマルボンド不織布１１の層間剥離が生じる。そのため、基材１の端材１ａのみを表皮材７からはがしやすくすることができる。以上より、車両用成形天井２０の端縁の被覆処理は、基材１と表皮の剥離に接着剤非透過性の紙を用いなくても、基材１を表皮材７からはがした後に硬化した接着剤を除去する必要が無く、車両用成形天井２０の成形面が凹凸状に波打つように成形されない。すなわち、車両用成形天井２０の端縁の被覆処理において接着剤非透過性の紙を用いることなく、基材１を表皮材７からはがしやすくする車両用成形天井２０の製造方法を提供することができる。
【００３６】
また、剥離層１０は、サーマルボンド不織布１１の上に熱可塑性合成繊維の繊維ウェブ１２ａとが積層され、ニードルパンチ法によって繊維ウェブ１２ａが交絡されてニードルパンチ不織布１２（第２不織布）とすると共に、サーマルボンド不織布１１とニードルパンチ不織布１２との間が繊維間結合されている。ニードルパンチ法は、繊維ウェブを一定方向に送りながら繊維ウェブの厚み方向に対して高速で上下するニードル（針）を往復させることで繊維を交絡させる。ニードルパンチ法により交絡されたニードルパンチ不織布１２の層は、サーマルボンド不織布１１の層に比べ崇高性が高い。そのため、車両用成形天井２０の成形時における接着剤は、サーマルボンド不織布１１を通過した場合でも崇高性の高いニードルパンチ不織布１２に止まる。すなわち、接着剤が表皮材７まで浸透するのをより一層抑制し、車両用成形天井２０の成形面が凹凸状に波打つように成形されることを抑制し得る。また、ニードルパンチ不織布１２の層は、サーマルボンド不織布１１の層に比べ崇高性が高いことから吸音性能を発揮し得る。また、ニードルパンチ不織布１２の層は、繊維間剥離しにくい性質を有する。そのため、基材１の端材１ａのみを表皮材７からはがす際、ニードルパンチ不織布１２の層より優先してサーマルボンド不織布１１の層間剥離が促進され、基材１の端材１ａのみを表皮材７からはがしやすくすることができる。また、このニードルパンチにより交絡されたニードルパンチ不織布１２は、送り方向と送り方向に直交する方向の伸びの差が少ない。そのため、表皮材７の巻き込み作業において不織布の伸びの方向性を考慮することが軽減される。
【００３７】
また、サーマルボンド不織布１１は、基材１の端材１ａのみを表皮材７からはがすために構成されるため、ニードルパンチ不織布１２の目付より小さいことが好適である。
【００３８】
また、表皮材７の裏面に剥離層１０が予め貼付されていることにより、車両用成形天井２０の生産性をより一層向上し得る。
【００３９】
また、成形型によって加熱・加圧することにより基材１を所要曲面に付形することと表皮材７を被着することとが同時になされるので、所要工程を少なくできるとともに、剥離層１０を予め介在させたことによって基材１と表皮材７とがはがれ易くなるので、基材１の端材１ａの除去が容易となり、端縁処理が簡単にできるようになり、車両用成形天井２０の生産性を向上させることができる。
【００４０】
以上、本発明の実施形態について説明したが、本発明の車両用内装材は、本実施の形態に限定されず、その他各種の形態で実施することができるものである。
【符号の説明】
【００４１】
１        基材
１ａ      端材
２        芯材
３        繊維補強材
４        繊維補強材
５        非通気性フィルム
６        裏材
７        表皮材
８        表面層
９        ウレタンフォームシート
１０      剥離層
１１      サーマルボンド不織布
１２      ニードルパンチ不織布（第２不織布）
１２ａ    繊維ウェブ
１３      ガスバーナ
１４      ロール
１５      ロール
１６      ガスバーナ
１７      ロール
１８      成形型
１９      成形型
２０      車両用成形天井
２０ａ    丘状部
２０ｂ    丘状部
２０ｃ    丘状部
２１      カッターナイフ
２２      ニードル
【図１】
2014031073.tif 000003
【図２】
2014031073.tif 000004
【図３】
2014031073.tif 000005
【図４】
2014031073.tif 000006
【図５】
2014031073.tif 000007
【図６】
2014031073.tif 000008
【図７】
2014031073.tif 000009
【図８】
2014031073.tif 000010
【図９】
2014031073.tif 000011
【図１０】
2014031073.tif 000012